(57)【要約】【課題】装飾シートを迅速にかつ確実に路面に貼り付けることを目的とする。【解決手段】一実施形態に係る路面への装飾シートの貼付方法は、装飾シートを路面上に仮貼りする仮貼り工程と、仮貼りされた装飾シートに対して自動締固め機により圧力を掛ける圧着工程とを含む。【選択図】図４
2018084116.tif 000002
【特許請求の範囲】
【請求項１】
装飾シートを路面上に仮貼りする仮貼り工程と、
仮貼りされた前記装飾シートに対して自動締固め機により圧力を掛ける圧着工程と
を含む路面への装飾シートの貼付方法。
【請求項２】
前記自動締固め機が、前記路面に接する接触面の少なくとも一部に緩衝材が取り付けられたものであり、
前記圧着工程では、仮貼りされた前記装飾シートに前記緩衝材が接するように前記自動締固め機を該装飾シート上に位置させて、前記装飾シートに対して前記圧力を掛ける、
請求項１に記載の路面への装飾シートの貼付方法。
【請求項３】
前記緩衝材がゴム板である、
請求項２に記載の路面への装飾シートの貼付方法。
【請求項４】
前記自動締固め機がプレートコンパクタである、
請求項１〜３のいずれか一項に記載の路面への装飾シートの貼付方法。
【請求項５】
前記自動締固め機が、振動または衝撃により前記装飾シートを上から叩くことで該装飾シートに前記圧力を掛ける、
請求項１〜４のいずれか一項に記載の路面への装飾シートの貼付方法。
【発明の詳細な説明】
【技術分野】
【０００１】
本発明の一側面は、路面への装飾シートの貼付方法に関する。
【背景技術】
【０００２】
従来から、色、模様、または文字を施した路面用装飾シートが知られている。例えば、下記特許文献１は、凹凸状の主表面を有する表面層と、意匠層と、基材層と、該意匠層と該基材層との間に配置された接着剤層とを有する路面用装飾シートを記載する。一般には、路面に貼られた装飾シートを作業者がゴムハンマで叩くことで、その装飾シートが確実に路面に貼り付けられる（例えば下記引用文献２，３を参照）。
【先行技術文献】
【特許文献】
【０００３】
【特許文献１】特開２０１６−４０１１０号公報
【特許文献２】特開２０１２−１６３９７３号公報
【特許文献３】特開２０１４−０７４８６７号公報
【発明の概要】
【発明が解決しようとする課題】
【０００４】
しかし、ゴムハンマを用いた作業は時間と手間が掛かり、しかも、貼り付けの質が作業者の技量に左右されかねない。そのため、装飾シートを迅速にかつ確実に路面に貼り付ける手法が望まれている。
【課題を解決するための手段】
【０００５】
本発明の一側面に係る路面への装飾シートの貼付方法は、装飾シートを路面上に仮貼りする仮貼り工程と、仮貼りされた装飾シートに対して自動締固め機により圧力を掛ける圧着工程とを含む。
【０００６】
このような側面においては、自動締固め機の力を利用して装飾シートを路面に圧着させるので、人手による作業に比べて短時間で装飾シートを確実に路面に貼り付けることができる。
【発明の効果】
【０００７】
本発明の一側面によれば、装飾シートを迅速にかつ確実に路面に貼り付けることができる。
【図面の簡単な説明】
【０００８】
【図１】路面に貼り付けられた装飾シートの例を示す図である。
【図２】装飾シートの一実施形態を示す断面図である。
【図３】緩衝材を取り付けた自動締固め機の一実施形態を示す図である。
【図４】自動締固め機を用いた装飾シートの貼付作業を示す図である。
【発明を実施するための形態】
【０００９】
以下、添付図面を参照しながら本発明の実施形態を詳細に説明する。なお、図面の説明において同一または同等の要素には同一の符号を付し、重複する説明を省略する。
【００１０】
本実施形態に係る装飾シート１は、何らかのデザインまたは何らかの情報が印刷されたシートである。図１に示すように、この装飾シート１は、広告宣伝、方向指示、交通標識、道案内などの様々な目的で路面９０に貼られる。シートに印刷されるデザインまたは情報は何ら限定されるものではなく、例えば、標識、文字、図形、広告、色、またはこれらの組合せであり得る。「路面」とは、アスファルト、コンクリート、石材などの材料で舗装された面である。路面の場所は限定されず、例えば、道路、広場、駐車場などの、人または車両が通行する場所であってもよいし、任意の建物の構内であってもよい。
【００１１】
装飾シート１の具体的な構成は何ら限定されない。以下では一例として、特開２０１６−４０１１０号公報に記載の路面用装飾シートを装飾シート１として説明する。
【００１２】
図２に示すように、装飾シート１は、表面層２、意匠層３、接着剤層４、および基材層５をこの順に備える。なお、構成される層の数には限定はなく、例えば、装飾シートが、表面層２と意匠層３との間、あるいは意匠層３と接着剤層４との間に他の層を備えていてもよい。
【００１３】
「表面層」とは、少なくとも、使用時に、表面に露出する面を有する層をいい、通常この表面上を人や車両などが通過する。「意匠層」とは、装飾シートに色彩（透明を含む）、模様、文字、図形等の意匠を付与することを主な目的とする層であり、印刷層を含む。ただし、意匠層は印刷層を含まなくてもよい。
【００１４】
表面層２は、凹凸状の主表面２ａを有する。主表面２ａは、装飾シート１の最表面に位置する。換言すれば、表面層２の主表面２ａと対向する面側に、意匠層３、接着剤層４、および基材層５が配置される。
【００１５】
表面層２に形成される凹凸は、防滑性を付与できるものであれば、形状や構造は限定されない。例えば、ビーズを用いることで表面層２に凹凸を形成することができる。例えば図２に示すように、表面層２は、意匠層３側から、第１のビーズ層６と第２のビーズ層７とをこの順で備える。第１のビーズ層６および第２のビーズ層７は、それぞれ樹脂８（８ａ，８ｂ）と粒子９（９ａ，９ｂ）とを含む。第１のビーズ層６に含まれる樹脂８ａと、第２のビーズ層７に含まれる樹脂８ｂとは互いに同じであってもよく、異なっていてもよい。第１のビーズ層６に含まれる粒子９ａと、第２のビーズ層７に含まれる粒子９ｂとは互いに同じであってもよく、異なっていてもよい。
【００１６】
樹脂８としては、非粘着性の樹脂であればよく、粒子９との濡れ性が良好で膜強度および耐溶剤性に優れた樹脂を用いてもよい。また、樹脂８としては、耐溶剤性の面から架橋型の樹脂を用いてもよい。樹脂８の例として、ウレタン樹脂、アクリル樹脂、塩化ビニル樹脂、シリコーン樹脂、エポキシ樹脂、フッ素樹脂、メラミン樹脂、アルキド樹脂、またはそれらの混合物などが挙げられる。
【００１７】
粒子９としては、例えば無機材料または有機材料で形成された略球状の粒子であり、非粘着性であってもよい。粒子９の例として、アルミナ、シリカ、ガラス、その他の金属酸化物、ポリエステル樹脂、ポリスチレン樹脂、アクリル樹脂、またはウレタン樹脂で形成された粒子が挙げられる。樹脂で形成された粒子を粒子９として使用する場合は、耐溶剤性の面から当該樹脂が架橋されていてもよい。
【００１８】
粒子９の粒子径のメジアンは、例えば、２０μｍ〜６０μｍとすることができる。メジアンとは、粒子９における粒子径分布の中央値をいう。粒子９ａ，９ｂの粒子径のメジアンが互いに異なっている場合は、第１のビーズ層６に含まれる粒子９ａの粒子径のメジアンが第２のビーズ層７に含まれる粒子９ｂの粒子径のメジアンよりも大きくてもよいし、第１のビーズ層６に含まれる粒子９ａの粒子径のメジアンが第２のビーズ層７に含まれる粒子９ｂの粒子径のメジアンよりも小さくてもよい。
【００１９】
ビーズ層６，７中の樹脂８と粒子９との質量比（樹脂８：粒子９）は、例えば８：２〜１：９とすることができる。
【００２０】
第１のビーズ層６は、樹脂８ａに粒子９ａを添加および混合した後、意匠層３の一面上に、例えばナイフコーティングなどの従来公知の方法により塗布し乾燥させて得ることができる。第２のビーズ層７は、樹脂８ｂに粒子９ｂを添加および混合した後、あらかじめ作製した第１のビーズ層６の意匠層３と反対側の面上に、例えばナイフコーティングなどの従来公知の方法により塗布し乾燥させて得ることができる。第１のビーズ層６および第２のビーズ層７を塗布する際の塗布重量は、例えば１０ｇ／ｍ２〜５０ｇ／ｍ２とすることができる。
【００２１】
ビーズ層６，７の厚さは、例えば、それぞれ１０μｍ〜１００μｍとすることができ、また、２０μｍ〜８０μｍとすることもできる。
【００２２】
第１のビーズ層６および第２のビーズ層のいずれにおいても、粒子９が樹脂８から露出せず、粒子９の表面が樹脂８で覆われてもよい。
【００２３】
本実施形態では、表面層２は第１のビーズ層６と第２のビーズ層７の２層から構成されることにより、凹凸形状の主表面２ａを有するが、表面層は、一つのビーズ層のみを有してもよいし、３以上のビーズ層を有してもよい。表面層に凹凸を形成する手段は、ビーズに限られず、例えば、樹脂層自身にエンボス加工を施すことで凹凸形状を形成してもよい。表面層の凹凸形状の主表面上にさらに保護層が形成されてもよい。この保護層は、例えば、路面への装飾シートの貼り付け施工後に、コーティングにより形成することができる。
【００２４】
意匠層３は、例えば図２に示すように、表面層２側から、透明フィルム層１０と、透明フィルム層１０の一面上に形成された印刷層１１とをこの順で備える。
【００２５】
透明フィルム層１０には、意匠層３の基材としての役割を果たす強度（剛性）を有するフィルムを用いることができる。このようなフィルムとして、例えばアクリル系ポリマー、ウレタン系ポリマー、ポリエチレンテレフタレート（ＰＥＴ）等のポリエステル、ポリ塩化ビニル、ポリエチレンやポリプロピレン（ＰＰ）等のポリオレフィン、またはフッ素系ポリマーからなるフィルムを使用することができる。例えば、印刷性の点からアクリル系ポリマーが用いられてもよい。透明フィルム層の厚さは、例えば、３μｍ〜５００μｍとすることができ、また、５μｍ〜３００μｍとすることもできる。
【００２６】
印刷層１１は、水性インク、有機溶媒系インク、またはＵＶインクを用いた各種インクジェット印刷、シルクスクリーン印刷、グラビア印刷、静電印刷、またはオフセット印刷等を用いて透明フィルム層１０上に形成することができる。
【００２７】
本実施形態では、意匠層３は透明フィルム層１０と印刷層１１とから構成されるが、意匠層は、例えば、プラスチックを着色した１以上の着色フィルム層から構成されてもよい。
【００２８】
基材層５は、装飾シート１が路面に貼付された際に、路面を構成する成分（例えばアスファルト）を浸透させないような化学的安定性を有してもよい。基材層５は、装飾シート１を路面に貼付した際に、路面の凹凸に追従できる延性を有してもよい。このような基材層５として、例えば、アルミニウム、またはアルミニウム合金等の金属フィルムを用いることができる。基材層５の厚さは、例えば２０μｍ〜２００μｍとすることができる。
【００２９】
接着剤層４は、６５℃における弾性率が０．３ＭＰａ以上となるように構成されてもよい。接着剤層４の６５℃における弾性率が０．３ＭＰａ以上であると、高温環境下（例えば５０℃以上）において装飾シート１を使用した場合でも、車両の据え切りによる装飾の歪みを抑制することができる。同様の観点から、接着剤層４の６５℃における弾性率は、０．３５ＭＰａ以上、あるいは０．４ＭＰａ以上とすることもできる。一方、加工性の観点から、接着剤層４の６５℃における弾性率は１０ＧＰａ以下、５ＧＰａ以下、または１ＧＰａ以下であってもよい。ここで、「弾性率」とは、昇温速度５℃／秒で測定した貯蔵弾性率（Ｇ’）を意味する。
【００３０】
このような接着剤層４は、例えばポリウレタン系接着剤、ポリエステル系接着剤、オレフィン系接着剤、アクリル系接着剤、塩化ビニル系接着剤などの感熱接着剤から形成される感熱接着剤層とすることができる。耐候性と色味の観点から、アクリル系接着剤が選ばれてもよいし、特に感熱接着剤が選ばれてもよい。例えば、接着剤層４は、２０℃においては粘着性を殆ど示さず、１００℃以上において粘着性を示す感熱接着剤層であってもよい。このような接着剤層４として、例えば、０℃以上のＴｇを有する第１のアクリルポリマーと、０℃未満のＴｇを有する第２のアクリルポリマーとを含有し、第１のアクリルポリマー１００重量部に対して第２アクリルポリマーを１００重量部〜２３０重量部含有する接着剤を使用してもよい。さらに、接着剤は、６５℃で固形であり融点が８０℃以上の粘着付与剤を含んでもよい。このような粘着付与剤として、例えば、ロジンエステルやテルペンフェノールなどを使用できる。接着剤は架橋剤を含まなくてもよい。
【００３１】
接着剤層４は、隠蔽性を向上させる（装飾シート１の表面層２側から基材層５が見えないようにする）観点から、上記の接着剤に加えて顔料、染料等をさらに含有してもよい。接着剤層４は、意匠性を向上させる観点から、酸化チタン等の白色顔料をさらに含有してもよい。酸化チタンの含有量は特に限定されないが、接着剤層４中に１５重量％以上、より好ましくは２０重量％以上含むことで、良好な隠蔽性を付与することができる。酸化チタンの含有量は、分散性、接着性を維持するために、接着剤層４中に５０重量％以下であってもよい。
【００３２】
装飾シート１における高温での車両の据え切り耐性をより確実なものとするためには、装飾シート１は、６５℃における弾性率が０．３ＭＰａ未満であるような接着剤層、例えば粘着剤層を含まなくてもよい。装飾シート１で用いられる接着剤層が複数層ある場合は、全ての接着剤層において、６５℃における弾性率が０．３ＭＰａ以上であってもよい。あるいは、接着剤層のみならず、装飾シート１を構成する全ての層において、６５℃における弾性率が０．３ＭＰａ以上であってもよい。
【００３３】
装飾シート１は周知の方法を適宜選択することにより製造することができる。以下に製造法の一例を示す。
【００３４】
ポリエステルフィルム等のプラスチックフィルムライナーに、透明フィルム層１０を構成する樹脂をナイフコート等により塗布および乾燥して透明フィルム層１０を形成する。得られた透明フィルム層１０のライナーと反対側の面に、第１のビーズ層６を構成する樹脂８ａおよび粒子９ａを含有する溶液を塗布し乾燥させて第１のビーズ層６を形成する。続いて、第２のビーズ層７を構成する樹脂８ｂおよび粒子９ｂを含有する溶液を塗布し乾燥させて第２のビーズ層７を形成する。これにより、表面層２が形成される。
【００３５】
透明フィルム層１０からライナーを剥がし、その面にインクジェットプリンターなどにより、印刷を施して印刷層１１を形成することにより意匠層３を形成する。続いて、意匠層３に、一面に接着剤層４が配置された基材層５を貼り合わせて装飾シート１を得る。
【００３６】
既に述べたように装飾シートの構造は限定されるものではなく、例えば、装飾シート１よりも簡易な構造を有する装飾シートが用いられてもよい。簡易な構造の装飾シートの例として、表面にガラスビーズが配置された合成ゴム系シート層と合成ゴム系粘着層とを有する装飾シートが挙げられる。
【００３７】
本実施形態では、装飾シート１を路面に貼るために自動締固め機２０を用いる。自動締固め機とは、自機の動力により、荷重、振動、衝撃などの物理的作用を路面に及ぼすことが可能な機械であり、自動転圧機と呼ばれることもある。従来から、自動締固め機は、路面の構成要素（例えば土、路床、路盤など）の空隙を減少させて路面を高密度な状態にするために用いられている。典型的には、自動締固め機は、道路の舗装工事に際して、舗装前に地盤を固めるために用いられる。本実施形態の特徴の一つは、この自動締固め機を用いて装飾シートを路面に貼り付ける点にある。自動締固め機２０は自走式（人が押したり引いたりしなくても自機の動力により自動的に進むことが可能であること）であってもよい。
【００３８】
自動締固め機２０の種類は限定されない。例えば、自動締固め機２０は、プレートコンパクタやダンパなどの平板式であってもよいし、ロードローラ、タイヤローラ、ダンピングローラ、コンバインドローラなどのローラ式であってもよい。いずれにしても、自動締固め機２０は路面に接触する面を備える。例えば、ローラ式の自動締固め機ではローラの外周面がその接触面に相当し、平板式の自動締固め機では、いちばん下に位置する平板の下面（底面）がその接触面に相当し、これは接触面が平板により規定されることを意味する。
【００３９】
一例として、振動または衝撃により装飾シート１を上から叩くことで該装飾シート１に圧力を掛ける平板式の自動締固め機２０（例えば、プレートコンパクタまたはダンパ）が用いられてもよい。
【００４０】
装飾シート１を路面により確実に貼り付けるために、自動締固め機２０の接触面の少なくとも一部に緩衝材３０が取り付けられてもよい。緩衝材は、外部から伝わる衝撃または振動を和らげる機能を持つ資材である。接触面に緩衝材３０が取り付けられた自動締固め機２０を用いることで、装飾シート１を傷つけることなく路面９０にしっかりと貼り付けることができる。この目的を達成することができるのであれば緩衝材３０の種類および材料は何ら限定されない。例えば、ゴム板（天然ゴムまたは合成ゴム）、ウレタンマット、またはカーペットが緩衝材３０として用いられてもよい。特に、緩衝材３０としてゴム板を使用すると、装飾シート１の路面への高い追従性を得ることが可能になる。追従性とは、装飾シートが路面の凹凸内に進入して貼り付くという性質である。
【００４１】
緩衝材３０の厚さおよび硬度は、自動締固め機２０が路面に与える力の量（例えば、荷重、振動の強さ、または衝撃の強さ）と、装飾シート１の確実な貼付との双方を考慮して設定されてもよい。例えば、緩衝材３０がウレタンマットである場合には、硬度は、ＪＩＳ  Ｋ  ６４００−２（Ｄ法）に規定された方法により測定される値として３０N〜１２２Nであってよく、厚さは１ｍｍ〜１０ｍｍであってもよい。緩衝材３０がゴム板であれば、硬度は、タイプＡデュロメータを用いて測定される値として４４〜９０であってよく、厚さは１ｍｍ〜１０ｍｍであってもよい。例えば、厚み２ｍｍのゴム板を緩衝材として使用する場合、タイプＡデュロメータを用いて測定される硬度の値が６０〜９０の範囲であるゴム板を使用すれば、装飾シート（例えば、図２に示す装飾シート１）の路面への追従性を高くできる。
【００４２】
自動締固め機２０の接触面に緩衝材３０を取り付ける方法も限定されないが、例えば両面粘着テープまたは粘着剤を用いて緩衝材３０を接触面に貼ってもよい。接触面に取り付けられる緩衝材３０の枚数は１でもよいし複数でもよい。複数の緩衝材３０を接触面に沿って並べる場合には、緩衝材３０同士の間を空けてもよいし空けなくてもよい。複数の緩衝材３０を重ねることで緩衝材３０全体としての厚さを調整してもよい。あるいは、自動締固め機２０そのものの構成として、当初から（自動締固め機２０の製造または流通の時点から）接触面が緩衝材３０で形成されてもよい。
【００４３】
次に、図３および図４を参照しながら、本実施形態に係る、路面への装飾シートの貼付方法を説明する。図３および図４では自動締固め機２０の例としてプレートコンパクタを示すが、上述したように自動締固め機２０の種類は何ら限定されない。なお、プレートコンパクタとしては、ハンドガイドによるプレート（平板）式の振動締固め機を使用できる。この振動締固め機は、平板の上に搭載された起振機を備え、偏心軸を高速回転させて遠心力を発生させてその振動により締固めと自走とを同時に行う機械である。
【００４４】
まず、作業者は装飾シート１と緩衝材３０付きの自動締固め機２０とを用意する。作業者は、当初から緩衝材３０が取り付けられた自動締固め機２０を作業現場に搬入してもよいし、作業現場で緩衝材３０を自動締固め機２０に取り付けてもよい（用意工程）。図３は、接触面の全体に緩衝材３０が取り付けられた自動締固め機２０（プレートコンパクタ）を示す。続いて、作業者は装飾シート１を路面９０の所望の位置に手作業などにより仮貼りする。この仮貼り工程では、装飾シート１はずれない程度に貼られるに過ぎない。作業者は、路面９０に接着剤を塗布した後に装飾シート１を貼ってもよい。あるいは、装飾シート１の裏面に予め接着層が設けられてもよい。接着剤または接着層の例として、エポキシ系接着剤、ゴム系接着剤、およびクロロプレン系接着剤が挙げられるが、装飾シート１を路面９０に貼るための接着剤の種類は何ら限定されない。
【００４５】
続いて、作業者は緩衝材３０付きの自動締固め機２０を作動させ、図４に示すように、その自動締固め機２０を装飾シート１上で動かすことでその装飾シート１に対して圧力を掛ける（圧着工程）。すなわち、作業者は自動締固め機２０を用いて装飾シート１を路面９０に圧着する。作業者は、自動締固め機２０が装飾シート１の全面を通るように自動締固め機２０を操作する。図３および図４の例では、自動締固め機２０は自走式のプレートコンパクタであり、したがって路面９０に沿って自動的に少しずつ移動するので、作業者は必要な場合に限って自動締固め機２０の進行方向または位置を変えればよい。以上の処理により、図１に示すように装飾シート１が路面にしっかりと貼り付けられる。
【００４６】
図３および図４では緩衝材３０を自動締固め機２０に取り付けたが、緩衝材の利用は必須ではない。自動締固め機に緩衝材を取り付けるか否かは、自動締固め機の性能、装飾シートの仕様、および路面の種類などの諸要素に基づいて決めてもよい。また、自動締固め機そのもの、並びに緩衝材の種類、硬度、および厚さも、装飾シートの仕様や路面の種類などの諸要素に基づいて決めてもよい。
【００４７】
以上説明したように、本発明の一側面に係る路面への装飾シートの貼付方法は、装飾シートを路面上に仮貼りする仮貼り工程と、仮貼りされた装飾シートに対して自動締固め機により圧力を掛ける圧着工程とを含む。
【００４８】
このような側面においては、自動締固め機の力を利用して装飾シートを路面に圧着させるので、人手による作業に比べて短時間で装飾シートを確実に路面に貼り付けることができる。
【００４９】
他の側面に係る路面への装飾シートの貼付方法では、自動締固め機が、路面に接する接触面の少なくとも一部に緩衝材が取り付けられたものであり、圧着工程では、仮貼りされた装飾シートに緩衝材が接するように自動締固め機を該装飾シート上に位置させて、装飾シートに対して圧力を掛けてもよい。このように緩衝材を用いることで、圧着工程では、装飾シートには自動締固め機の部品そのものではなく緩衝材が当たるので、装飾フィルムを傷付けることなくしっかりと路面に貼り付けることができる。
【００５０】
他の側面に係る路面への装飾シートの貼付方法では、緩衝材がゴム板であってもよい。緩衝材としてゴム板を用いることで、装飾フィルムを傷付けることなくしっかりと路面に貼り付けることができる。
【００５１】
他の側面に係る路面への装飾シートの貼付方法では、自動締固め機がプレートコンパクタであってもよい。一般に接触面が平板で規定されるプレートコンパクタを用いることで、その接触部分を点または線にする場合よりも装飾シートをしっかりと路面に貼り付けることができる。
【００５２】
他の側面に係る路面への装飾シートの貼付方法では、自動締固め機が、振動または衝撃により装飾シートを上から叩くことで該装飾シートに圧力を掛けてもよい。装飾シートを叩きながら貼り付けることで、装飾シートをしっかりと路面に貼り付けることができる。
【実施例】
【００５３】
以下、実施例に基づいて本発明を具体的に説明するが、本発明はそれらに何ら限定されるものではない。
【００５４】
自動締固め機に取り付ける緩衝材の種類、厚さ、および硬度を変えながら、アスファルト路面（透水性アスファルト）への装飾シートの貼付を評価した。自動締固め機として三笠産業社製のプレートコンパクタ「ＭＶＣ−４０ＧＢ」を用意した。装飾シートとして、１ｍ×１ｍの寸法に切ったスリーエム社製のペイントフィルム「ＣＰＧ−ＩＩ」を用意した。当該フィルムは、図２に示すように、表面層、意匠層、接着剤層、および基材層をこの順に備える。
【００５５】
用意した緩衝材はウレタンマット、ゴム板、およびカーペットの３種類であり、より具体的には以下の通りである。ウレタンマットの硬度はＪＩＳ  Ｋ  ６４００−２（Ｄ法）に規定された方法により測定された値である。ゴム板の硬度はタイプＡデュロメータを用いて測定された値である。
［ウレタンマット］
（１）ブリヂストン社製「エバーライトＳＦ（ＨＲ−１３）」。硬度：３０Ｎ。厚さ：２ｍｍ，５ｍｍ，１０ｍｍの３種類。
（２）ソフトプレン社製「ラバーライク（ＥＲ−６）」。硬度：７０Ｎ。厚さ：２ｍｍ，５ｍｍ，１０ｍｍの３種類。
（３）ソフトプレン社製「ラバーライク（ＥＲ−１）」。硬度：１２２N。厚さ：２ｍｍ，５ｍｍ，１０ｍｍの３種類。
［ゴム板］
（１）オーサカゴム社製「Ｂ０５４」。硬度：４４。厚さ：１ｍｍ，２ｍｍ，１０ｍｍの３種類。
（２）オーサカゴム社製「Ｂ０１０」。硬度：６５。厚さ：１ｍｍ，２ｍｍ，１０ｍｍの３種類。
（３）オーサカゴム社製「Ｂ０７９」。硬度：９０。厚さ：１ｍｍ，２ｍｍ，１０ｍｍの３種類。
［カーペット］
・東リ社製ヴェニーチェ「ＧＸ−９１５０Ｖ」。厚さ：２ｍｍ。
【００５６】
緩衝材付きの自動締固め機を用いた実験を、緩衝材の種類、硬度、および厚さに応じて実施例１〜１９とする。これらの実施例ではいずれも、一枚の矩形の緩衝材の周縁部に幅１２ｍｍの両面テープ（スリーエムジャパン社製  商品名：超強力両面テープ接合維新（商標）ＢＲ１２）を貼り、自動締固め機の接触面（底面）にその緩衝材を取り付けた。
【００５７】
アスファルト路面への装飾シートの貼付は次のように行った。まず、路面および装飾シートの裏面に、スリーエムジャパン社製の接着剤（商品名：ＣＰＧ  Ａｄｈｅｓｉｖｅ  Ｉ）を塗布し、その接着剤を乾燥させた後、装飾シートを路面に仮貼りした（仮貼り工程）。続いて、装飾シートの全面にわたって自動締固め機を動かしながら装飾シートを路面に圧着した（圧着工程）。
【００５８】
実施例２０として、緩衝材を接触面に取り付けることなく自動締固め機（ＭＶＣ−４０ＧＢ）で装飾シートをアスファルト路面に貼り付ける実験を行った。実施例２０での、アスファルト路面への装飾シートの貼付の手順は、実施例１〜１９と同じである。
【００５９】
比較例として、自動締固め機（ＭＶＣ−４０ＧＢ）を用いず、オーエッチ工業社製白ゴムハンマ「ＧＨＷ−Ｍ」を用いて人手で装飾シートをアスファルト路面に貼り付けた。
【００６０】
路面の凹凸の深さに対する装飾シートの追従度を評価した。追従度とは、路面の凹凸の深さに対して、装飾シートがその凹凸内にどれだけ深く進入して貼り付いたかを示す百分率である。装飾シートが路面の凹凸の最深部まで到達して貼り付いた場合には追従度を１００％とし、装飾シートが路面の凹凸内に全く進入しない場合の追従度を０％として、各装飾シートの追従度を評価した。
【００６１】
各実施例および比較例における追従度の結果を表１に示す。実施例１〜９は緩衝材としてウレタンマットを用いた実験であり、実施例１０〜１８は緩衝材としてゴム板を用いた実験であり、実施例１９は緩衝材としてカーペットを用いた実験である。
【表１】
2018084116.tif 000003
【００６２】
仮貼り工程および圧着工程を含む全体の作業時間は、比較例では約３０分であったが、実施例では約５分であった。
【００６３】
以上、本発明をその実施形態および実施例に基づいて詳細に説明した。しかし、本発明は上記実施形態および実施例に限定されるものではない。本発明は、その要旨を逸脱しない範囲で様々な変形が可能である。
【符号の説明】
【００６４】
１…装飾シート、２０…自動締固め機、３０…緩衝材、９０…路面。
【図１】
2018084116.tif 000004
【図２】
2018084116.tif 000005
【図３】
2018084116.tif 000006
【図４】
2018084116.tif 000007